(57)【要約】    【課題】カラーフィルター製造などにおける加熱が必要な塗膜工程において、黄変の無い耐熱性に優れた分散剤を提供すること。    【解決手段】特定の長鎖分岐を有するアミノ基含有マレイン酸共重合体を有効成分とすることにより、カラーフィルターなどの製造工程において優れた耐熱性を有する分散剤を提供できるようになった。【選択図】なし【特許請求の範囲】
【請求項１】
下記一般式（Ａ）、（Ｂ）および（Ｃ）でそれぞれ表される構成単位Ａ、ＢおよびＣからなり、共重合体１分子中、構成単位Ａ及びＢを必須成分とする、長鎖分岐を有するアミノ基含有マレイン酸共重合体。
【化１】
2006028252.tif 000010
（ただし、共重合体１分子中のそれぞれの総数の関係は構成単位Ａ：（構成単位Ｂ＋構成単位Ｃ）＝１：３〜３：１であり、共重合体１分子中の一般式（Ａ）、（Ｂ）及び（Ｃ）でそれぞれ表される構成単位Ａ、ＢおよびＣの総数は２〜１００個である。
一般式（Ａ）中、Ｒ１は共重合体分子内で同一でも異なっていてもよく、置換基を有していてもよい炭素原子数１〜５０の脂肪族系もしくは芳香族系の炭化水素基、または水素原子を表す。また、Ｒ２は共重合体分子内で同一でも異なっていてもよく、置換基を有してもよい炭素原子数１〜５の炭化水素基または水素原子を表す。
一般式（Ｃ）中、ｎは０〜３の整数を表す。Ｒ３及びＲ５は共重合体分子内で同一でも異なっていてもよく、置換基を有してもよい炭素原子数２〜６の脂肪族系炭化水素基または置換基を有してもよい炭素原子数６〜１０の芳香族系炭化水素基を表す。Ｒ４及びＲ６は共重合体分子内で同一でも異なっていてもよく、置換基を有してもよい炭素原子数１〜５の炭化水素基または水素原子を表す。
一般式（Ｂ）中、Ｘ１及びＸ２はそれぞれ独立に下記一般式（２）〜（６）のいずれかで表わされ、共重合体分子内で同一でも異なっていてもよい。
【化２】
2006028252.tif 000011
一般式（２）及び（３）中のｎ、Ｒ３、Ｒ４、Ｒ５及びＲ６は前記一般式（Ｃ）のものと同様である。一般式（２）中のＲ７は共重合体分子内で同一でも異なっていてもよく、置換基を有してもよい炭素原子数１〜５の炭化水素基または水素原子を表す。
一般式（４）中のＲ８は共重合体分子内で同一でも異なっていてもよく、置換基を有してもよい炭素原子数１〜５の炭化水素基または水素原子を表す。一般式（４）及び（５）中のＲ９は共重合体分子内で同一でも異なっていてもよく、置換基を有してもよい炭素原子数１０〜２０の脂肪族系もしくは芳香族系の炭化水素基、数平均分子量１，０００〜２０，０００のポリ（オキシアルキレンカルボニル）基、または数平均分子量１，０００〜２０，０００のポリ（オキシアルキレン）基を表す。
共重合体１分子中の構成単位Ｂの総数に対する一般式（２）及び（３）で表されるＸ１およびＸ２の総数の比が、構成単位Ｂ：（（２）＋（３））＝１．０：０．２〜１．０：１．８である。１分子中の構成単位Ｂの総数に対する一般式（４）または（５）で表されるＸの総数の比は、構成単位Ｂ：（（４）＋（５））＝１．０：０．２〜１．０：１．８である。）
【請求項２】
一般式（Ａ）中のＲ１がフェニル基であり、なおかつＲ２が水素原子であるもので、一般式（Ｂ）中のＸ１及びＸ２がそれぞれ独立に一般式（２）で表されるＮ，Ｎ−ジメチルアミノアルキルアミノ基又は一般式（５）中のＲ９がポリ（オキシアルキレンカルボニル）基で表されるポリエステル鎖であることを特徴とする請求項１記載の長鎖分岐を有するアミノ基含有マレイン酸共重合体。
【請求項３】
下記Ａ〜Ｃ工程をすべて経て得られることを特徴とする長鎖分岐を有するアミノ基含有マレイン酸共重合体の製造方法。
工程Ａ：マレイン酸誘導体モノマーと一般式（７）で表される１種または２種以上のα−オレフィンとを、モル比１：３〜３：１で共重合する工程。
【化３】
2006028252.tif 000012
ただし、一般式（７）中のＲ１は、共重合体分子内で同一でも異なっていてもよく、置換基を有していてもよい炭素原子数１〜５０の脂肪族系もしくは芳香族系の炭化水素基、または水素原子を表す。また、Ｒ２は、置換基を有してもよい炭素原子数１〜５の炭化水素基または水素原子を表す。
工程Ｂ：マレイン酸誘導体モノマーまたはマレイン酸共重合体中のマレイン酸由来のカルボニル基部分に、一般式（８）で表される１種若しくは２種以上のアミン又は／及び一般式（９）で表される１種若しくは２種以上のアルコールをそれぞれアミド結合もしくはイミド結合又は／及びエステル結合する工程。
【化４】
2006028252.tif 000013
ただし、一般式（８）及び（９）中のｎは０〜３の整数を表す。Ｒ３及びＲ５は、置換基を有してもよい炭素原子数２〜６の脂肪族系炭化水素基または置換基を有してもよい炭素原子数６〜１０の芳香族系炭化水素基を表す。Ｒ４及びＲ６は、置換基を有してもよい炭素原子数１〜５の炭化水素基または水素原子を表す。Ｒ７は、置換基を有してもよい炭素原子数１〜５の炭化水素基または水素原子を表す。
工程Ｃ：マレイン酸誘導体モノマーまたはマレイン酸共重合体中のマレイン酸由来のカルボニル基部分に、一般式（１０）で表される１種若しくは２種以上のアミン及び／又は一般式（１１）で表される１種若しくは２種以上のアルコールをそれぞれアミド結合もしくは／及びイミド結合又は／及びエステル結合する工程。
【化５】
2006028252.tif 000014
ただし、一般式（１０）中のＲ８は、置換基を有してもよい炭素原子数１〜５の炭化水素基または水素原子を表す。一般式（１０）及び（１１）中のＲ９は置換基を有してもよい炭素原子数１０〜２０の脂肪族系もしくは芳香族系の炭化水素基、数平均分子量１，０００〜２０，０００のポリ（オキシアルキレンカルボニル）基、または数平均分子量１，０００〜２０，０００のポリ（オキシアルキレン）基を表す。
【請求項４】
請求項３に記載の方法によって得られることを特徴とする長鎖分岐を有するアミノ基含有マレイン酸共重合体。
【請求項５】
請求項１、２および４のいずれかに記載の長鎖分岐を有するアミノ基含有マレイン酸共重合体を含有することを特徴とする分散剤。
【請求項６】
請求項５に記載の分散剤で処理することを特徴とする処理顔料。
【請求項７】
請求項５または６に記載の分散剤及び／または処理顔料を含有することを特徴とする顔料含有樹脂組成物。
【請求項８】
請求項７に記載の顔料含有樹脂組成物を含有することを特徴とする塗料。
【請求項９】
請求項７に記載の顔料含有樹脂組成物を含有することを特徴とするインキ組成物。
【発明の詳細な説明】
【技術分野】
【０００１】
本発明は、長鎖分岐を有するアミノ基含有マレイン酸共重合体及びこれを有効成分として含有することを特徴とする分散剤に関するものであり、着色塗料、印刷インキ、複写用トナー、磁気テープ、ゴムマグネット、カラープラスチック成形品、シーリング剤等の製造などの分野に広く利用することができる技術である。さらに詳しくは、カラーフィルター製造などにおける加熱が必要な塗膜工程において、色調の変化が少ない、耐熱性に優れた長鎖分岐を有するアミノ基含有マレイン酸共重合体に関する技術である。因みに、長鎖分岐は、後記一般式（１０）及び／または（１１）によって共重合体に導入される。
【背景技術】
【０００２】
液晶をカラーディスプレイとしてモジュール化、パネル化するためには、もちろん液晶素材を始め、ガラス基板、偏光板、光位相差板、カラーフィルターなど数多くの構成部品を必要とする。特にカラーフィルターは、液晶ディスプレイのカラー表示品質を直接的に左右する重要な部材である。ＲＧＢ（赤・緑・青）の三原色画素を含む微小な樹脂膜を透明なガラス基板上に配列させたもので、求められる要求品質として、高い光透過性、高コントラスト、色度などの色表示に関する性能があることから、染料が用いられていた。
【０００３】
現在では耐光性、平滑性などパネル構成に要する特性、そして耐熱性、耐薬品性、寸法安定性などパネル組立の上で必要とされる特性などの多岐にわたる特性が要求されることから、顔料が多く用いられている。顔料でその要求性能をクリアするためには、一次粒子に近い状態まで顔料を微分散することが必要であり、分散性に優れた分散剤を添加する。
着色剤として顔料を用いた際のカラーフィルターの製造方法である顔料分散法には、現在主に着色感材法、エッチング法の２通りがある。着色感材法では、透明な感光性樹脂溶液中に、顔料分散剤を用いて微細化した顔料を均一に分散させたものをガラスなどの基板に塗布し、溶剤を乾燥後に１色目のフィルターのパターン露光を行う。次に現像により未露光部分を除去して１色目のパターンを形成した後に、加熱等の処理を行う。他のフィルター色についてもこれと同様に塗布・露光・現像の操作を繰り返すことによりパターンを形成し、カラーフィルターを製造する。エッチング法では、顔料分散剤を用いて透明樹脂溶液中に顔料を分散させたものを、ガラスなどの透明基板に塗布し、溶剤を乾燥後に塗膜上にポジレジストを塗布し、１色目のフィルターのパターン露光を行い、現像してレジストパターンを形成する。これをエッチングレジストとしてレジストパターンの付着していない顔料分散塗膜をエッチング液で除去し、１色目のパターンを形成した後に、加熱等の処理を行う。他のフィルター色についてもこれと同様の操作を繰り返す事によりパターンを形成し、カラーフィルターを製造する。
この製造工程においては２００℃以上で２０分〜２時間の加熱を行う為、耐熱性に劣る分散剤が使用されていた場合、この様な高温プロセス後に画像が黄変し、色純度が低下するという問題があった。このため、分散剤は加熱により色調の変化が少なく耐熱性に優れていることが必要であり、これまでに、種々の顔料分散剤や分散助剤が提案され、顔料分散の改良が試みられてきた。
【０００４】
例えば、後掲特許文献１に記載のアミンオキシド基含有無水マレイン酸コポリマーを自動車塗装のような高価な工業塗装等に用いる分散剤として利用する方法が開示されている。これは生産性や、分散剤そのものの色調の改良はされているが、耐熱性に関しては触れられていない。
【０００５】
また、後掲特許文献２には、ポリアリルアミンのアミノ基にポリエステル等が導入されたポリアリルアミン誘導体が、着色塗料、印刷インキ、プラスチックの着色等に用いられる分散剤として提案されているが、耐熱性に関しては触れられていない。
【０００６】
また、後掲特許文献３には、リン酸エステル系顔料分散剤をカラーフィルター用分散剤として用いた着色組成物が開示されているが、この着色組成物は塗膜形成時の作業性や耐熱性に優れるものの、顔料を分散させる際に、特定の塩基性基を有する顔料誘導体を必須成分とするものである。
【０００７】
また、後掲特許文献４には、４級アンモニウム塩基を含有する分散剤を使用したカラーフィルター用組成物が提案されているが、この組成物は耐熱性、分散性、現像性に優れるものの、対アニオンを含んでおり、電子材料用途によってはマイグレーション発生の原因となりうるイオン性不純物を嫌う為、使用が限定される場合が考えられた。
【特許文献１】特開２０００−２２６４１４号公報
【特許文献２】特開平９−１６９８２１号公報
【特許文献３】特開２００３−２９４９３５号公報
【特許文献４】特開２００３−３５８１５号公報
【発明の開示】
【発明が解決しようとする課題】
【０００８】
前項記載の背景技術の下において、本発明の目的は、カラーフィルター製造などにおける加熱が必要な製造工程において、黄変の無い耐熱性に優れた分散剤を提供することにある。
【課題を解決するための手段】
【０００９】
本発明者は、上記課題を解決するため、鋭意検討した結果、特定の長鎖分岐を有するアミノ基含有マレイン酸共重合体を有効成分とすることにより、カラーフィルターなどの製造工程において優れた耐熱性を有する分散剤を提供することを見出し、本発明の完成に至った。
【００１０】
すなわち、本発明は、特定の、長鎖分岐を有するアミノ基含有マレイン酸共重合体、およびこれを有効成分とする塗膜工程における優れた耐熱性を有する分散剤に関する。
【発明の効果】
【００１１】
本発明の特定の長鎖分岐を有するアミノ基含有マレイン酸共重合体を有効成分とすることにより、塗膜工程において、黄変なく耐熱性に優れた分散剤を提供することが可能となった。これにより、顔料含有樹脂組成物、更には、塗料、印刷インキ、複写用トナー、ゴムマグネット、磁気テープ、カラープラスチック成形品、シーリング剤等の顔料を使用している各種樹脂製品を提供できるようになった。
【発明を実施するための最良の形態】
【００１２】
以下、本発明の長鎖分岐を有するアミノ基含有マレイン酸共重合体及びこれを有効成分とすることを特徴とする分散剤について詳細に説明する。因みに、本発明の長鎖分岐を有するアミノ基含有マレイン酸重合体は新規物質である。
【００１３】
第一に、本発明の長鎖分岐を有するアミノ基含有マレイン酸共重合体について説明する。
【００１４】
本発明の長鎖分岐を有するアミノ基含有マレイン酸共重合体は、下記一般式（Ａ）、（Ｂ）および（Ｃ）でそれぞれ表わされる構成単位Ａ、ＢおよびＣからなり、共重合体１分子中、構成単位Ａ及びＢは必須成分である。なお、以下、本明細書において、「共重合体１分子」および「共重合体分子」をそれぞれ単に「１分子」および「分子」と略称する。
【００１５】
【化１】
2006028252.tif 000002
【００１６】
１分子中のそれぞれの総数の関係は構成単位Ａ：（構成単位Ｂ＋構成単位Ｃ）＝１：３〜３：１であり、１分子中の一般式（Ａ）、（Ｂ）及び（Ｃ）でそれぞれ表わされる構成単位Ａ、ＢおよびＣの総数は２〜１００個である。
【００１７】
一般式（Ａ）中、Ｒ１は分子内で同一でも異なっていてもよく、置換基を有していてもよい炭素原子数１〜５０の脂肪族系もしくは芳香族系の炭化水素基、または水素原子を表す。Ｒ１としては特に限定されるものではないが、例えば、フェニル基などが挙げられる。また、Ｒ２は分子内で同一でも異なっていてもよく、置換基を有してもよい炭素原子数１〜５の炭化水素基または水素原子を表す。Ｒ２としては特に限定されるものではないが、例えば、水素原子、メチル基などが挙げられる。
【００１８】
一般式（Ｂ）中、Ｘ１及びＸ２はそれぞれ独立に下記一般式（２）〜（６）のいずれかで表わされ、分子内で同一でも異なっていてもよい。
【００１９】
【化２】
2006028252.tif 000003
【００２０】
一般式（２）及び（３）中のｎ、Ｒ３、Ｒ４、Ｒ５及びＲ６は前記一般式（Ｃ）のものと同様である。一般式（２）中のＲ７は分子内で同一でも異なっていてもよく置換基を有してもよい炭素原子数１〜５の炭化水素基または水素原子を表す。一般式（２）としては特に限定されるものではないが、例えば、Ｎ，Ｎ−ジメチルアミノプロピルアミノ基などを挙げることができる。一般式（３）としては特に限定されるものではないが、例えば、Ｎ，Ｎ−ジメチルアミノプロポキシ基、Ｎ，Ｎ−ジエチルアミノエトキシ基などを挙げることができる。
【００２１】
一般式（４）中のＲ８は分子内で同一でも異なっていてもよく、置換基を有してもよい炭素原子数１〜５の炭化水素基または水素原子を表す。一般式（４）及び（５）中のＲ９は分子内で同一でも異なっていてもよく、置換基を有してもよい炭素原子数１０〜２０の脂肪族系もしくは芳香族系の炭化水素基、数平均分子量１，０００〜２０，０００のポリ（オキシアルキレンカルボニル）基、または数平均分子量１，０００〜２０，０００のポリ（オキシアルキレン）基を表す。炭化水素基としては特に限定されるものではないが、有機マトリクスとの相溶性の点から、炭素原子数１０以上のものが好ましい。例えば、デカノイル基、ドデカノイル基、テトラデカノイル基、ヘキサデカノイル基、オクタデカノイル基などを挙げることができる。ポリ（オキシアルキレンカルボニル）基としては特に限定されるものではないが、置換基を有してもよく、例えば、置換基を有してもよいヒドロキシカルボン酸の縮合物、及びその末端水酸基エステル化物またはその末端カルボキシル基エステル化物などを挙げることができる。ポリ（オキシアルキレン）基としては特に限定されるものではなく、置換基を有してもい。
【００２２】
共重合体１分子中の構成単位Ｂの総数に対する一般式（２）または（３）で表されるＸ１及びＸ２の総数の比が、構成単位Ｂ：（（２）＋（３））＝１．０：０．２〜１．０：１．８である。１分子中の構成単位Ｂの総数に対する一般式（４）または（５）で表されるＸ１及びＸ２の総数の比は、Ｂ：（（４）＋（５））＝１．０：０．２〜１．０：１．８である。
【００２３】
一般式（Ｃ）中、ｎは０〜３の整数を表す。Ｒ３及びＲ５は分子内で同一でも異なっていてもよく、置換基を有してもよい炭素原子数２〜６の脂肪族系炭化水素基または置換基を有してもよい炭素原子数６〜１０の芳香族系炭化水素基を表す。Ｒ３及びＲ５としては特に限定されるものではないが、例えばプロピレン基、ブチレン基、フェニレン基などが挙げられる。Ｒ４及びＲ６は分子内で同一でも異なっていてもよく、置換基を有してもよい炭素原子数１〜５の炭化水素基または水素原子を表す。Ｒ４及びＲ６としては特に限定されるものではないが、例えばメチル基、エチル基、プロピル基、イソプロピル基、ｓｅｃ−ブチル基などが挙げられるが、顔料に対する吸着性の理由からはメチル基が好ましい。構成単位Ｃとしては特に限定されるものではないが、例えばＮ，Ｎ−ジメチルアミノプロピルアミノ基がイミド結合によりマレイン酸のカルボキシル基部分に結合したものなどが挙げられる。
【００２４】
本発明の長鎖分岐を有するアミノ基含有マレイン酸共重合体を合成するために、出発原料としてα−オレフィンと無水マレイン酸との共重合体を用いるが、α−オレフィンとしては特に制限はなく、例えば、スチレン、ジイソブチレン、アルキル化スチレン化合物、（メタ）アクリル酸、（メタ）アクリル酸エステル、アルキルビニルエーテル、酢酸ビニル、エチレン、プロピレン、ブチレン、イソブチレン、ペンテン、１−ヘキセン、１−ヘプテン、１−オクテン、１−ノネン、１−デセン、１−ドデセン、１−テトラデセン、１−ヘキサデセン、１−オクタデセン、１−エイコセン、１−ドコセン、１−テトラエイコセン、１−ヘキサエイコセン、１−オクタエイコセン、１−トリアコンテン、１−ドトリアコンテン、１−テトラトリアコンテン、１−ヘキサトリアコンテン、１−オクタトリアコンテン、１−テトラコンテン等、並びにその混合物が挙げられる。混合物を用いた場合は、得られる共重合体１分子中においても、複数の構成単位Ａは，Ｒ１およびＲ２において異なるものとなる。また、α−オレフィンと無水マレイン酸の共重合体の重合比は特に限定されるものではないが、α−オレフィン：無水マレイン酸＝１：３〜３：１である。このような無水マレイン酸共重合体の例として、「ＳＭＡレジン１０００」（サトーマー社製、平均分子量５，５００、理論酸価４６５〜４９５ｍｇＫＯＨ／ｇ、市販品）、「Ｔ−ＹＰ１０３」（星光ＰＭＣ株式会社製、平均分子量１１，０００、理論酸価４０７ｍｇＫＯＨ／ｇ）等が挙げられる。
【００２５】
本発明の長鎖分岐を有するアミノ基含有マレイン酸共重合体の製造方法は、以下のＡ〜Ｃからなる３つの工程の全てを経なければならないが、各工程の順序は特に限定されるものではない。
【００２６】
工程Ａ：マレイン酸誘導体モノマーと一般式（７）で表される１種又は２種以上のα−オレフィンを、モル比１：３〜３：１で共重合する工程。
【００２７】
【化３】
2006028252.tif 000004
【００２８】
ただし、一般式（７）中のＲ１は、分子内で同一でも異なっていてもよく、置換基を有していてもよい炭素原子数１〜５０の脂肪族系もしくは芳香族系の炭化水素基、または水素原子を表す。また、Ｒ２は、置換基を有してもよい炭素原子数１〜５の炭化水素基または水素原子を表す。先に述べたように、２種以上のα−オレフィンを混用した場合は、得られる共重合体１分子においても複数の構成単位Ａは，Ｒ１およびＲ２において異なるものとなる。
【００２９】
工程Ｂ：マレイン酸誘導体モノマーまたはマレイン酸共重合体中のマレイン酸由来のカルボニル基部分に、一般式（８）で表される１種若しくは２種以上のアミン又は／及び一般式（９）で表される１種若しくは２種以上のアルコールをそれぞれアミド結合もしくはイミド結合又は／及びエステル結合する工程。
【００３０】
【化４】
2006028252.tif 000005
【００３１】
ただし、一般式（８）及び（９）中のｎは０〜３の整数を表す。Ｒ３及びＲ５は、置換基を有してもよい炭素原子数２〜６の脂肪族系炭化水素基または置換基を有してもよい炭素原子数６〜１０の芳香族系炭化水素基を表す。Ｒ４及びＲ６は、置換基を有してもよい炭素原子数１〜５の炭化水素基または水素原子を表す。Ｒ７は、置換基を有してもよい炭素原子数１〜５の炭化水素基または水素原子を表す。上記アミンおよびアルコールを２種以上混用した場合は、得られる共重合体１分子における複数の構成単位ＢおよびＣは異なるものとなる。
【００３２】
工程Ｃ：マレイン酸誘導体モノマーまたはマレイン酸共重合体中のマレイン酸由来のカルボニル基部分に、一般式（１０）で表される１種若しくは２種以上のアミン又は／及び一般式（１１）で表されるアルコールをそれぞれアミド結合もしくは／及びイミド結合又は／及びエステル結合する工程。
【００３３】
【化５】
2006028252.tif 000006
【００３４】
ただし、一般式（１０）中のＲ８は、置換基を有してもよい炭素原子数１〜５の炭化水素基または水素原子を表す。一般式（１０）及び（１１）中のＲ９は置換基を有してもよい炭素原子数１０〜２０の脂肪族系もしくは芳香族系の炭化水素基、数平均分子量１，０００〜２０，０００のポリ（オキシアルキレンカルボニル）基、または数平均分子量１，０００〜２０，０００のポリ（オキシアルキレン）基を表す。上記アミンおよびアルコールを２種以上混用した場合は、得られる共重合体１分子における複数の構成単位Ｂ及びＣは異なるものとなることは上と同じである。
【００３５】
工程Ａ中のマレイン酸誘導体モノマーとしては、工程Ａ〜Ｃの順序により異なる。工程Ａが最初の工程である場合、マレイン酸もしくは無水マレイン酸を挙げることができる。また、工程Ａが最初の工程でない場合のマレイン酸誘導体モノマーとしては、例えば工程Ｂ→Ａ→Ｃの順序の場合、マレイン酸及び／または無水マレイン酸を一般式（８）で表されるアミンと反応させて得られるマレイン酸のモノアミド化物もしくはジアミド化物又はイミド化物、又は／及び一般式（９）で表されるアルコールと反応させて得られるマレイン酸のモノエステル、ジエステルなどの３級アミノ基含有マレイン酸誘導体であり、工程Ｃ→Ａ→Ｂの順序の場合、マレイン酸及び／または無水マレイン酸を一般式（１０）で表されるアミンと反応させて得られるマレイン酸のモノアミド化物もしくはジアミド化物又はイミド化物、又は／及び一般式（１１）で表されるアルコールと反応させて得られるマレイン酸のモノエステル、ジエステル等の長鎖分岐を有するマレイン酸誘導体であり、工程Ｂ→Ｃ→ＡまたはＣ→Ｂ→Ａの順序の場合、マレイン酸及び／または無水マレイン酸を一般式（８）で表されるアミン及び／又は一般式（９）で表されるアルコール、及び一般式（１０）で表されるアミン及び／又は一般式（１１）で表されるアルコールと反応させて得られるマレイン酸のモノエステルモノアミド等の長鎖分岐及び３級アミノ基含有マレイン酸誘導体を挙げることができる。
【００３６】
マレイン酸誘導体モノマーと一般式（７）で表されるα−オレフィンのモル比は１：３〜３：１であるが、この範囲よりもマレイン酸誘導体のモル比が小さいと、顔料に対する吸着基の数が少なくなり分散性が低下し、この範囲よりも大きいと有機溶剤などに溶解しにくくなるので好ましくない。
【００３７】
工程Ａでマレイン酸誘導体モノマーと一般式（７）で表されるα−オレフィンを共重合する反応で使用する重合触媒としては、トリエチルアミン、トリエチルアンモニウムクロライド、トリフェニルホスフィン等が挙げられ、反応温度としては５０〜１００℃以下が好ましい。これより温度が低いと反応速度が遅くなり、これより高いと反応の制御が困難となるので好ましくない。
【００３８】
工程Ｂ中のマレイン酸誘導体モノマーまたはマレイン酸共重合体であるが、工程Ｂが最初の工程の場合、マレイン酸もしくは無水マレイン酸などのマレイン酸誘導体を挙げることができる。また、工程Ａが最初の工程でない場合のマレイン酸誘導体モノマーまたはマレイン酸共重合体としては、工程Ｃ→Ｂ→Ａの順序の場合、マレイン酸及び／または無水マレイン酸を一般式（１０）で表されるアミンと反応させて得られるマレイン酸のモノアミド化物若しくはジアミド化物又はイミド化物、又は／及び一般式（１１）で表されるアルコールと反応させて得られるマレイン酸のモノエステル若しくはジエステル等の長鎖分岐を有するマレイン酸誘導体であり、工程Ａ→Ｂ→Ｃの順序の場合、マレイン酸−α−オレフィン共重合体であり、工程Ａ→Ｃ→ＢまたはＣ→Ａ→Ｂの順序の場合、マレイン酸−α−オレフィン共重合体の一般式（１０）で表されるアミンと反応させて得られるマレイン酸のモノアミド化物若しくはジアミド化物又はイミド化物、又は／及び一般式（１１）で表されるアルコールと反応させて得られるエステル化物である。
【００３９】
工程Ｂでの反応は、原料が酸無水物基を含むものであれば加熱や触媒の必要なく、０℃以上であれば進行する。原料がカルボキシル基を含むものであればルイス酸触媒などを使用すると反応速度が速くなるが、反応温度が１００℃以上であれば、無触媒でも充分に反応が進行し、後工程で触媒を除去する必要もないので好ましい。ただし、２４０℃を超えると、原料や生成物の分解が始まり好ましくない。
【００４０】
工程Ｃ中のマレイン酸誘導体モノマーまたはマレイン酸共重合体であるが、工程Ｃが最初の工程の場合、マレイン酸もしくは無水マレイン酸などのマレイン酸誘導体を挙げることができる。また、工程Ｃが最初の工程でない場合のマレイン酸誘導体モノマーまたはマレイン酸共重合体としては、工程Ｂ→Ｃ→Ａの順序の場合、マレイン酸または／及び無水マレイン酸を一般式（８）で表されるアミンと反応させて得られるマレイン酸のモノアミド化物若しくはジアミド化物又はイミド化物、又は／及び一般式（９）で表されるアルコールと反応させて得られるマレイン酸のモノエステル又はジエステルなどの３級アミノ基含有マレイン酸誘導体であり、工程Ａ→Ｃ→Ｂの順序の場合、マレイン酸−スチレン共重合体であり、工程Ａ→Ｂ→Ｃの順序の場合、マレイン酸−スチレン共重合体を一般式（８）で表されるアミンと反応させて得られるアミド化物又はイミド化物、又は／及び一般式（９）で表されるアルコールと反応させて得られるエステル化物である。
【００４１】
本発明の長鎖分岐を有するアミノ基含有マレイン酸共重合体の製造方法の好ましい形態を例示すると次の通りである。
【００４２】
まず、原料である無水マレイン酸共重合体に、前記一般式（８）で表されるアミンを反応させる。反応は無溶剤でも、また有機溶剤を併用してもよい。有機溶剤は原料が溶解するものであれば特に限定されないが、例えば、アセトン、メチルエチルケトンなどのケトン類、酢酸エチル、酢酸プロピル、酢酸ブチル、などのエステル類、テトラヒドロフランなどのエーテル類、トルエン、キシレンなどの芳香族類、ｎ−ヘキサン、ヘプタンなどの脂肪族炭化水素類などを挙げることができる。
【００４３】
反応温度は、無水マレイン酸共重合体と前記一般式（２）及び／または（３）で表されるアミン化合物が反応する温度であれば特に限定はされないが、１０〜２４０℃が好ましい。
【００４４】
反応時間は無水マレイン酸共重合体と前記一般式（２）及び／または（３）で表されるアミン化合物が反応する時間であれば特に限定されるものではないが、１分〜２４時間が好ましい。
【００４５】
また、反応後得られた化合物にマレイン酸無水物が随伴していても何ら差し支えない。
【００４６】
次に、無水マレイン酸共重合体とアミンの反応物を、一般式（１１）で表される置換基を有してもよい炭素原子数１０〜２０の脂肪族系及び／または芳香族系の炭化水素基、及び／または数平均分子量１，０００〜２０，０００のポリ（オキシアルキレンカルボニル）基、及び／または数平均分子量１，０００〜２０，０００のポリ（オキシアルキレン）基と反応させるが、反応は、前記無水マレイン酸共重合体とアミン化合物の反応物を乾燥させたものを用いても、反応後そのまま用いてもよく、反応は無溶剤でも、また有機溶剤を併用してもよい。有機溶剤は特に限定されないが、例えば、アセトン、メチルエチルケトンなどのケトン類、酢酸エチル、酢酸プロピル、酢酸ブチル、などのエステル類、テトラヒドロフランなどのエーテル類、トルエン、キシレンなどの芳香族類、ｎ−ヘキサン、ヘプタンなどの脂肪族炭化水素類などを挙げることができる。
【００４７】
反応温度は、無水マレイン酸共重合体とアミンの反応物が炭化水素基及び／またはポリ（オキシアルキレンカルボニル）基及び／またはポリ（オキシアルキレン）基を有する化合物と反応する温度であれば特に限定はされないが、１０〜２４０℃が好ましい。更には、無溶剤の場合は溶融、有機溶剤を併用する場合は溶解している条件がより好ましい。
【００４８】
反応時間は無水マレイン酸共重合体とアミンの反応物と炭化水素基及び／またはポリ（オキシアルキレンカルボニル）基及び／またはポリ（オキシアルキレン）基を有する化合物が反応する時間であれば特に限定されるものではないが、１分〜２４時間が好ましい。
【００４９】
このようにして得られた長鎖分岐を有するアミノ基含有マレイン酸共重合体は、差支えがなければ反応混合物のまま、マレイン酸無水物が随伴したまま、または分液操作、イオン交換などにより精製し活性炭処理により脱色をして、例えば分散剤として流通に置くことができる。分散剤として流通に置く場合は、反応混合物をそのままとしても、必要に応じて溶剤、樹脂、顔料、その他添加剤を加えても良い。
【００５０】
本発明の長鎖分岐を有するアミノ基含有マレイン酸共重合体は、用途は特に限定されないが、分散剤として使用することができる。具体的には、二酸化チタン、酸化鉄、硫化カドミウム、炭酸カルシウム、炭酸バリウム、硫酸バリウム、クレー、タルク、黄鉛、カーボンブラック、カドミウムエロー、カドミウムレッド、弁柄、鉄黒、亜鉛華、紺青、群青などの無機顔料、ならびにモノアゾ系、ジアゾ系、アゾレーキ系、縮合アゾ系、キレートアゾ系、インジゴ系、チオインジゴ系、アンスラキノン系、ジアンスラキノニル系、アンスラピリミジン系、アンサンスロン系、ベンゾイミダゾロン系、ピランスロン系、フタロシアニン系、ハロゲン化フタロシアニン系、フラバンスロン系、キナクリドン系、ジオキサジン系、ジケトピロロピロール系、インダンスロン系、イソインドリノン系、イソインドリン系、キノフタロン系、ペリレン系、ペリノン系、酸性染料系、塩基性染料系、アジン系、昼光けい光系、ニトロソ系、ニトロ系などの有機顔料等に適用する分散剤が挙げられる。分散剤には、本発明の効果を阻害しない程度に、通常使用される成分として、安定剤、酸化防止剤、可塑剤、紫外線吸収剤、分散助剤などの添加剤を配合することができる。
【００５１】
本発明の分散剤は、用途は特に限定されないが、上記顔料表面を処理することにより処理顔料の形態として使用することができる。処理顔料には、本発明の効果を阻害しない程度に、通常使用される成分として、有機溶剤、塗料インキ用樹脂などの分散媒を配合することができる。
【００５２】
本発明の分散剤及び／または処理顔料は、用途は特に限定されないが、顔料含有樹脂組成物として使用することができる。具体的には、塗料、インキ、顔料分散プラスチックコンパウンドの顔料含有樹脂組成物が挙げられる。顔料含有樹脂組成物には、本発明の効果を阻害しない程度に、通常使用される成分として、酸化防止剤、紫外線吸収剤、ヒンダードアミン、可塑剤、難燃剤などの添加剤を配合することができる。
【００５３】
本発明の顔料含有樹脂組成物は、用途は特に限定されないが、塗料またはインキ組成物として使用することができる。具体的な用途としては、建築用、自動車用、船舶用、航空機用、電気製品用等、基材の種類としては木材用、金属用、ガラス用、セメント用等の塗料、グラビアインキ、オフセットインキ、カラーフィルターや他の電子機器用のレジストインキ、プリンター用インキ等のインキ組成物などが挙げられる。塗料またはインキ組成物には、本発明の効果を阻害しない程度に、通常使用される成分として、酸化防止剤、紫外線吸収剤、ヒンダードアミン、可塑剤、難燃剤、消泡剤、硬化剤、レベリング剤、増粘剤などの添加剤を配合することができる。また特にカラーフィルター製造工程においては２００℃以上で２０分〜２時間の加熱を行う為、耐熱性に劣る分散剤が使用されていた場合、この様な高温プロセス後に画像が黄変し、色純度が低下するという問題があるため、耐熱性に優れている本分散剤を使用することにより、この問題を解決することができる。
【実施例】
【００５４】
以下、本発明について、その内容を実施例及び比較例を挙げて詳細に説明するが、これらの実施例は本発明の範囲を限定するものではない。
【００５５】
（実施例１）
撹拌子を入れたフラスコ内に反応溶媒として酢酸エチル（純正化学株式会社製）１３８重量部をとり、撹拌させながらα−オレフィンと無水マレイン酸の共重合体「ＳＭＡレジン１０００」（サトーマー社製、平均分子量５，５００、理論酸価４６５〜４９５ｍｇＫＯＨ／ｇ）４０．６重量部を加え、溶解させた。ジメチルアミノプロピルアミン（ＤＭＡＰＡ、東京化成販売株式会社製）１７．７５重量部を滴下ロートに採取し、「ＳＭＡレジン１０００」を溶解させたフラスコに備え付け、撹拌させながら２０分かけて滴下した。滴下終了後、滴下ロートを酢酸エチル２．７重量部で洗い込み、室温で１時間撹拌した。
【００５６】
その後、ロータリーエバポレーターにより溶媒を除去、減圧乾燥（８０℃、８時間）し白色粉末を得た。
【００５７】
撹拌子を入れたフラスコ内に得られた白色粉末３．０６重量部とポリ（カルボニルアルキレンオキシ）酸「ＰＣＡＯ３０００」（武生ファインケミカル株式会社製）を２５．７８重量部とり、２２０℃に調整したオイルバス中で撹拌した。溶融後、１５分間撹拌した後に、オイルバスからとりあげ、減圧乾燥（１００℃、８時間）し化合物１を得た。
【００５８】
（実施例２）
撹拌子を入れたフラスコ内に「ＳＭＡレジン１０００」（サトーマー社製、平均分子量５，５００、理論酸価４６５〜４９５ｍｇＫＯＨ／ｇ）４０．６重量部とジメチルアミノプロピルアミン（ＤＭＡＰＡ、東京化成販売株式会社製）８．８７重量部を加え、２２０℃に調整したオイルバス中で撹拌した。
【００５９】
その後、減圧乾燥（１２０℃、８時間）し白色粉末を得た。
【００６０】
撹拌子を入れたフラスコ内に得られた白色粉末４．９５重量部と「ＰＣＡＯ３０００」（武生ファインケミカル株式会社製）を２５．７８重量部とり、２２０℃に調整したオイルバス中で撹拌した。溶融後、１５分間撹拌した後に、オイルバスからとりあげ、減圧乾燥（１００℃、８時間）し化合物２を得た。
【００６１】
（実施例３）
撹拌子を入れたフラスコ内に反応溶媒として酢酸エチル（純正化学株式会社製）２３０重量部をとり、撹拌させながらα−オレフィンと無水マレイン酸の共重合体「Ｔ−ＹＰ１０３」（星光ＰＭＣ株式会社製、平均分子量１１，０００、理論酸価４０７ｍｇＫＯＨ／ｇ）３０．０重量部を加え、溶解させた。ジメチルアミノプロピルアミン（ＤＭＡＰＡ、東京化成販売株式会社製）１２．９７６重量部を滴下ロートに採取し、滴下ロートを「Ｔ−ＹＰ１０３」を溶解させたフラスコに備え付け、撹拌させながら２０分かけて滴下した。滴下終了後、滴下ロートを酢酸エチル２．７重量部で洗い込み、室温で１時間撹拌した。
【００６２】
その後、ロータリーエバポレーターにより溶媒を除去、減圧乾燥（８０℃、８時間）し白色粉末を得た。
【００６３】
撹拌子を入れたフラスコ内に得られた白色粉末４．３０重量部と「ＰＣＡＯ３０００」（武生ファインケミカル株式会社製）を３７．７０重量部とり、２２０℃に調整したオイルバス中で撹拌した。溶融後、１５分間撹拌した後に、オイルバスからとりあげ、減圧乾燥（１００℃、８時間）し化合物３を得た。
【００６４】
（比較例１）
撹拌子を入れたフラスコ内に反応溶媒として酢酸エチル（純正化学株式会社製）１３８重量部をとり、撹拌させながら「ＳＭＡレジン１０００」（サトーマー社製、平均分子量５，５００、理論酸価４６５〜４９５ｍｇＫＯＨ／ｇ）４０．６重量部を加え、溶解させた。ジメチルアミノプロピルアミン（ＤＭＡＰＡ、東京化成販売株式会社製）１７．７５重量部を滴下ロートに採取し、「ＳＭＡレジン１０００」を溶解させたフラスコに備え付け、撹拌させながら２０分かけて滴下した。滴下終了後、滴下ロートを酢酸エチル２．７重量部で洗い込み、室温で１時間撹拌した。
その後、ロータリーエバポレーターにより溶媒を除去、減圧乾燥（８０℃、８時間）し化合物４を得た。
【００６５】
（比較例２）
撹拌子を入れたフラスコ内に「ＳＭＡレジン１０００」（サトーマー社製、平均分子量５，５００、理論酸価４６５〜４９５ｍｇＫＯＨ／ｇ）２．００重量部と「ＰＣＡＯ３０００」（武生ファインケミカル株式会社製）を２５．４０重量部とり、２２０℃に調整したオイルバス中で撹拌した。溶融後、１５分間撹拌した後に、オイルバスからとりあげ、減圧乾燥（１００℃、８時間）し化合物５を得た。
【００６６】
（顔料分散性厚み評価）
試験管に化合物１〜３の分散剤０．２５ｇと溶剤としてシクロヘキサノン１０ｍｌを採取した後に分散剤を良く溶解させた。そこに顔料としてフタロシアニンブルーを５００ｍｇ加え超音波を３０分間照射して顔料を分散させた後に試験管を静置し、一定時間経過後に試験管底からの顔料分散層の厚みを計測し、顔料分散層の厚みの初期値を１００％とした時の変化量を調べ、顔料の分散性を評価した。既存商品である高分子系顔料分散剤「ＰＢ８２１」（味の素ファインテクノ株式会社製）を基準に下記表１の評価を定めた。
【００６７】
2006028252.tif 000007
【００６８】
（耐熱性評価）
分散剤０．９ｇを溶媒５０ｍｌに溶解させ、それをシリカゲル２０．０ｇに加えた。シリカゲルと分散剤を良く撹拌し、なじませた後にシリカゲルをシャーレ上に移した。シリカゲルを室温で乾燥後、窒素雰囲気下で２５０℃のオーブンで１時間加熱した。加熱前後の色差を測定し、加熱によるシリカゲルの色調の変化を調べ分散剤の耐熱性を評価した。既存商品である「ＰＢ８２１」（味の素ファインテクノ株式会社製）を基準に下記表２の評価を定めた。
【００６９】
2006028252.tif 000008
【００７０】
評価結果を下記表３に示す。
2006028252.tif 000009
【産業上の利用可能性】
【００７１】
本発明の長鎖分岐を有するアミノ基含有マレイン酸共重合体により、様々な分散剤、処理顔料、顔料含有樹脂組成物、塗料またはインキ組成物を提供できるようになった。特に本発明の分散剤は耐熱性に優れており、黄変しないカラーフィルターを提供できるようになった。